(57)【要約】【課題】励振電極の化学反応による質量変化が抑制される圧電振動素子を提供する。【解決手段】振動素子５は、水晶片１５と、この水晶片１５の表面に層状に形成された１対の励振電極１７とを有している。励振電極１７は、主成分としての銀にパラジウムのみを添加した銀パラジウム合金からなる銀パラジウム合金層２５を有している。【選択図】図２
2015162700.tif 000002
【特許請求の範囲】
【請求項１】
圧電体と、
前記圧電体の表面に層状に形成された少なくとも１対の励振電極と、
を有し、
前記励振電極は、主成分としての銀にパラジウムのみを添加した銀パラジウム合金からなる銀パラジウム合金層を有する
圧電振動素子。
【請求項２】
前記励振電極は、
前記圧電体の表面に重ねられ、銀パラジウム合金よりも前記圧電体に対する密着強度が高い材料からなる下地層と、
前記下地層に重ねられた前記銀パラジウム合金層と、からなる
請求項１に記載の圧電振動素子。
【請求項３】
前記下地層は、クロムからなる
請求項２に記載の圧電振動素子。
【請求項４】
前記圧電体は、水晶からなり、
前記励振電極は、前記圧電体の表面に重ねられた前記銀パラジウム合金層からなる
請求項１に記載の圧電振動素子。
【請求項５】
前記銀パラジウム合金層のパラジウム含有量は、重量比率で１．０％以上７．０％以下である
請求項１〜４のいずれか１項に記載の圧電振動素子。
【請求項６】
請求項１〜５のいずれか１項に記載の圧電振動素子と、
前記圧電振動素子が導電性のバンプを介して搭載された素子搭載部材と、
を有する圧電デバイス。
【発明の詳細な説明】
【技術分野】
【０００１】
本発明は、圧電振動素子及び圧電デバイスに関する。
【背景技術】
【０００２】
圧電振動子又は圧電発振器に用いられる圧電振動素子（圧電振動片）は、圧電体（例えば水晶）と、圧電体の表面に少なくとも１対設けられた励振電極とを有している。
【０００３】
特許文献１では、圧電体の表面に重ねられた下地層としてのクロム（Ｃｒ）層と、クロム層に重ねられた銀（Ａｇ）層とからなる励振電極を開示している。この構成は、一般的によく利用される構成である。銀は、導電性が高いことから利用されている。クロムは、銀と水晶との密着強度を向上させるために利用されている。なお、下地層には、クロムに代えてニッケル（Ｎｉ）又はニクロム（ＮｉＣｒ）等が用いられることもある。
【０００４】
特許文献２は、励振電極が上記のような２層構造であると、製造工程が煩雑化し、製造コストが増大することに鑑み、１層のみからなる励振電極を実現できるように、水晶に対する密着強度が高い電極材料を提案している。具体的には、特許文献２は、主成分としての銀にパラジウム（Ｐｄ）及び銅（Ｃｕ）を添加した合金、又は、主成分としての銀にパラジウム及びチタン（Ｔｉ）を添加した合金を提案している。また、特許文献２では、これらの合金は、従来の電極材料に比較して酸化されにくい効果、及び、高温に晒されても銀のように蒸発・飛散がなされず、ひいては、圧電振動素子の共振周波数の変化が抑制される効果が奏されることも開示されている。
【０００５】
特許文献３は、特許文献２と同様に、１層のみからなる励振電極を実現する、水晶への密着強度が高い電極材料を提案している。特許文献３は、特許文献２の技術ではパラジウムが高価であることを問題視し、電極材料として、主成分としての銀にモリブデン（Ｍｏ）を添加した合金を提案している。また、特許文献３では、この合金は、耐食性、耐酸素プラズマアッシング性、ＵＶ／Ｏ３耐性、エッチング容易性、耐熱性においても有利であることを開示している。
【先行技術文献】
【特許文献】
【０００６】
【特許文献１】特開平０７−１５４１８８号公報
【特許文献２】特開２００１−４４７８５号公報
【特許文献３】特開２００５−２３６３６０号公報
【発明の概要】
【発明が解決しようとする課題】
【０００７】
励振電極が製造工程及び／又は製造後に周囲の雰囲気に含まれる物質と反応すると、励振電極の質量が変化し、ひいては、周波数特性が変化する。上述した特許文献においては、銀の蒸発・飛散による質量変化について言及されており、また、耐食性についても言及されている。しかし、上述した特許文献では、化学反応による質量変化に特に着目して好適な電極材料を選択することは行われていない。また、上述した特許文献では、硫黄（Ｓ）と反応しやすいという銀特有の性質について配慮する記載もない。
【０００８】
以上のことから、励振電極の化学反応による質量変化が抑制される圧電振動素子及び圧電デバイスが提供されることが望まれる。
【課題を解決するための手段】
【０００９】
本発明の一態様に係る圧電発振器は、圧電体と、前記圧電体の表面に層状に形成された少なくとも１対の励振電極と、を有し、前記励振電極は、主成分としての銀にパラジウムのみを添加した銀パラジウム合金からなる銀パラジウム合金層を有する。
【００１０】
好適には、前記励振電極は、前記圧電体の表面に重ねられ、銀パラジウム合金よりも前記圧電体に対する密着強度が高い材料からなる下地層と、前記下地層に重ねられた前記銀パラジウム合金層と、からなる。
【００１１】
好適には、前記下地層は、クロムからなる。
【００１２】
好適には、前記圧電体は、水晶からなり、前記励振電極は、前記圧電体の表面に重ねられた前記銀パラジウム合金層からなる。
【００１３】
好適には、前記銀パラジウム合金層のパラジウム含有量は、重量比率で１．０％以上７．０％以下である。
【００１４】
本発明の一態様に係る圧電デバイスは、上記の圧電振動素子と、前記圧電振動素子が導電性のバンプを介して搭載された素子搭載部材と、を有する。
【発明の効果】
【００１５】
上記の構成によれば、励振電極の化学反応による質量変化が抑制される。
【図面の簡単な説明】
【００１６】
【図１】本発明の第１の実施形態に係る水晶振動子の概略構成を示す分解斜視図。
【図２】図２（ａ）は図１のIIａ−IIａ線における水晶振動子の断面図、図２（ｂ）は図２（ａ）の領域IIｂの拡大図。
【図３】図１の水晶振動子の製造方法の手順を示すフローチャート。
【図４】本発明の第２の実施形態に係る振動素子を説明する図２（ｂ）に対応する断面図。
【発明を実施するための形態】
【００１７】
以下、本発明の実施形態に係る圧電振動子について、図面を参照して説明する。なお、以下の説明で用いられる図は模式的なものであり、図面上の寸法比率等は現実のものとは必ずしも一致していない。
【００１８】
圧電振動子は、いずれの方向が上方または下方とされてもよいものであるが、以下では、便宜的に、直交座標系ｘｙｚを定義するとともにｚ方向の正側を上方として、上面、下面などの用語を用いるものとする。
【００１９】
＜第１の実施形態＞
【００２０】
図１は、本発明の実施形態に係る水晶振動子１の概略構成を示す分解斜視図である。また、図２（ａ）は、図１のIIａ−IIａ線における水晶振動子１の断面図である。
【００２１】
水晶振動子１は、例えば、図１に示すように、概略して３つの部材からなる。すなわち、水晶振動子１は、凹部３ａが形成された素子搭載部材３と、凹部３ａに収容された振動素子５と、凹部３ａを塞ぐ蓋部材７とを有している。
【００２２】
水晶振動子１は、例えば、蓋部材７により凹部３ａが塞がれた状態で、概ね直方体状でり、その寸法は適宜に設定されてよい。例えば、比較的小さいものでは、ｘ方向又はｙ方向においては１辺の長さが１〜２ｍｍであり、ｚ方向においては１辺の長さが０．２〜０．４ｍｍである。凹部３ａは蓋部材７により封止され、その内部は、例えば、真空とされ、又は、窒素が封入されている。
【００２３】
素子搭載部材３は、公知のものと同様でよい。素子搭載部材３は、例えば、素子搭載部材３の主体となる基体９と、振動素子５を実装するための素子搭載パッド１１と、水晶振動子１を不図示の回路基板等に実装するための外部端子１３とを有している。
【００２４】
基体９は、絶縁材料から構成されている。絶縁材料は、例えば、セラミック又は樹脂である。基体９は、複数部材から構成されてもよいし、全体が一体的に形成されていてもよい。基体９は、振動素子５を搭載且つ封止可能であれば、適宜な形状とされてよい。例えば、基体９は、上面側が開放された概ね直方体の箱形状に形成されており、上述の凹部３ａを有している。
【００２５】
素子搭載パッド１１は、例えば、凹部３ａの底面に設けられている。より具体的には、例えば、凹部３ａの底面の長手方向の一方側（ｘ方向の正側）に、１対の素子搭載パッド１１が設けられている。１対の素子搭載パッド１１は、凹部３ａの底面の短手方向（ｙ方向）に並んでいる。素子搭載パッド１１は、例えば、層状（板状含む。以下同じ。）に形成された導電性材料（例えば金属）からなる。その平面形状は適宜に設定されてよい。素子搭載パッド１１は、２種以上の金属層が積層されて構成されていてもよい。
【００２６】
外部端子１３は、例えば、素子搭載部材３の下面の４隅に設けられている。各外部端子１３は、例えば、層状に形成された導電性材料（例えば金属）からなる。その平面形状は適宜に設定されてよい。外部端子１３は、２種以上の金属層が積層されて構成されていてもよい。水晶振動子１は、例えば、外部端子１３と不図示の回路基板のパッドとが半田等により接合されることにより回路基板に実装される。
【００２７】
一の外部端子１３と一の素子搭載パッド１１とは不図示の接続導体により接続され、他の一の外部端子１３と他の一の素子搭載パッド１１とは不図示の接続導体により接続されている。接続導体は、例えば、基体９の内部に設けられたビア導体や内層導体によって構成されている。
【００２８】
振動素子５は、例えば、水晶片１５と、水晶片１５に電圧を印加するための１対の励振電極１７と、振動素子５を素子搭載パッド１１に実装するための１対の引出電極１９とを有している。
【００２９】
水晶片１５は、例えば、概ね長方形の板状に形成されている。１対の励振電極１７は、水晶片１５の両主面の中央側に層状に設けられている。１対の引出電極１９は、励振電極１７から引き出されて水晶片１５の長手方向（ｘ方向）の一端側部分に設けられている。１対の励振電極１７及び１対の引出電極１９は、例えば、振動素子５の両主面のいずれを上面又は下面としてもよいように、水晶片１５の、その長手方向（ｘ方向）に延びる中心線に対して１８０°回転対称の形状に形成されている。
【００３０】
振動素子５は、主面を凹部３ａの底面に対向させて凹部３ａに収容される。引出電極１９は、導電性のバンプ２１（図２（ａ））により素子搭載パッド１１に接合される。これにより、振動素子５は、素子搭載部材３に片持ち梁のように支持されるとともに、素子搭載パッド１１と電気的に接続される。
【００３１】
バンプ２１は、振動素子の実装に利用されている公知のもの又はその他電子素子の実装に利用されている公知のものとされてよい。例えば、バンプ２１は、導電性接着剤（例えば樹脂に銀フィラーを混ぜたＡｇペースト）からなる。
【００３２】
蓋部材７の構成は、公知のものと同様でよい。例えば、蓋部材７は、金属から構成されている。蓋部材７は、例えば、概ね矩形の平板状に形成されており、素子搭載部材３の枠部上面に重ねられる。蓋部材７と素子搭載部材３とは、例えば、両者に設けられた金属層同士が溶接されることにより互いに固定されている。
【００３３】
図２（ｂ）は、図２（ａ）の領域IIｂの拡大図である。
【００３４】
励振電極１７は、水晶片１５の表面に重ねられたクロム層２３と、クロム層２３に重ねられた銀パラジウム合金層２５とからなる。なお、特に図示しないが、引出電極１９も同様である。
【００３５】
クロム層２３は、クロム（純金属）からなる。銀パラジウム合金層２５は、主成分としての銀にパラジウムのみを添加した銀パラジウム合金（２元合金）からなる。銀パラジウム合金のパラジウム含有量は、後述する本実施形態の効果の少なくとも一つが奏される範囲で適宜に設定されてよい。例えば、パラジウム含有量は、重量比率で０．５％以上４０％以下、好ましくは、１．０％以上７．０％以下である。
【００３６】
なお、純金属及び２元合金には、これら金属材料の製造（精錬等）及び成膜の過程において残留又は混入する微量の意図しない不純物が含まれていてもよい。例えば、重量比率で０．１％未満、より好ましくは０．０５％未満の意図しない不純物が含まれていてもよい。参考までに記載すると、日本工業規格（ＪＩＳ）では、銀地金について、銀地金１種を銀の含有率９９．９９％以上、銀地金２種を銀の含有率９９．９５％以上と定めている（ＪＩＳＨ２１４１）。
【００３７】
銀パラジウム合金層２５は、励振電極１７を主に構成する層であり、クロム層２３は、銀パラジウム合金層２５の水晶片１５に対する密着強度を向上させるための下地層である。従って、銀パラジウム合金層２５の厚みは相対的に厚く、クロム層２３の厚みは相対的に薄くされている。例えば、クロム層２３の厚みは、１００Å以上２００Å以下であり、銀パラジウム合金層２５の厚みは、２０００Å以上３０００Å以下である。
【００３８】
図３は、水晶振動子１の製造方法の手順を示すフローチャートである。
【００３９】
まず、水晶片１５を洗浄する（ステップＳ１）。洗浄は公知の方法により行われてよい。例えば、水晶片１５は、適宜な洗浄液を用いて洗浄がなされ、次に、純水により洗浄液が除去され、その後、乾燥される。
【００４０】
次に、励振電極１７及び引出電極１９を水晶片１５に形成する（ステップＳ２）。具体的には、まず、クロム層２３を形成し、次に、銀パラジウム合金層２５を形成する。これら金属層の形成は、公知の方法によりなされてよい。例えば、フォトリソグラフィーによりレジストからなるマスクを水晶片１５に形成し、当該マスクを介して蒸着により金属材料（クロム又は銀パラジウム合金）を成膜する。蒸着は、真空蒸着であってもよいし、スパッタリングであってもよい。
【００４１】
なお、銀パラジウム合金自体は公知であり、銀パラジウム合金の製造方法は公知のものとされてよい。例えば、銀パラジウム合金は、純銀及び純パラジウムを溶かして混ぜ合わせて製造されてもよいし、焼結法やめっき法により製造されてもよい。
【００４２】
次に、振動素子５を素子搭載部材３に搭載する（ステップＳ３）。搭載は、公知の方法により行われてよい。例えば、まず、スクリーン印刷法やディスペンサ法等によって素子搭載パッド１１上に導電性接着剤からなるバンプ２１を形成する。次に、引出電極１９がバンプ２１に当接するように振動素子５を素子搭載部材３の凹部３ａ内に配置する。その後、素子搭載部材３及び振動素子５を硬化炉（加熱炉）に搬送することなどにより、バンプ２１を加熱して硬化させる。
【００４３】
その後、素子搭載部材３に蓋部材７が接合され、凹部３ａは密閉される（ステップＳ５）。蓋部材７の素子搭載部材３への接合方法は公知の方法とされてよい。例えば、真空雰囲気下でシーム溶接が行われる。
【００４４】
以上のとおり、本実施形態では、振動素子５は、水晶片１５と、この水晶片１５の表面に層状に形成された１対の励振電極１７とを有し、励振電極１７は、主成分としての銀にパラジウムのみを添加した銀パラジウム合金からなる銀パラジウム合金層２５を有している。
【００４５】
励振電極１７を構成する銀にパラジウムが添加されていることによって、水晶振動子１の製造過程及び／又は製造後において、励振電極１７を構成する銀がその周囲に存在する硫黄と反応することが抑制される。すなわち、硫化銀（Ａｇ２Ｓ）の生成が抑制される。その結果、振動素子５の質量が変化することが抑制され、ひいては、振動素子５の周波数特性が安定する。また、耐食性が高い銀及びパラジウムのみからなることから、パラジウムに加えて銅等を銀に添加した場合に比較して、酸素と反応して質量が変化することも抑制されると期待される。
【００４６】
なお、励振電極１７の周囲に存在する硫黄としては、例えば、大気中の二酸化硫黄（ＳＯ２）又は硫化水素（Ｈ２Ｓ）に含まれる硫黄や、励振電極１７を形成するときのマスク（レジスト）に含まれる硫黄が挙げられる。
【００４７】
また、本実施形態では、励振電極１７は、水晶片１５の表面に重ねられ、銀パラジウム合金よりも圧電体（水晶）に対する密着強度が高い材料からなる下地層（クロム層２３）と、このクロム層２３に重ねられた銀パラジウム合金層２５と、からなる。
【００４８】
従って、銀パラジウム合金層２５と水晶片１５との密着強度が向上する。上述のように、銀パラジウム合金層２５では、硫化だけでなく、酸化も抑制するために、銀にパラジウムのみを添加しており、密着強度を高くするために銅等を添加することはなされていない。しかし、クロム層２３によって密着強度を高くすることによって、励振電極１７全体として、硫化及び酸化による質量変化が抑制され、且つ、水晶片１５に対する密着強度が向上する。
【００４９】
さらに、本願発明者の本実施形態に係る試作品（パラジウム含有量１．０％）では、下地層としてのクロム層２３の上に主たる層である銀層を重ねた従来技術に比較して、主たる層（本実施形態では銀パラジウム合金層２５）が局部的にクロム層２３から剥離して膨らむ現象が抑制されることが確認されている。従って、本実施形態では、銀に代えて銀パラジウム合金を用いることにより、硫黄との反応抑制によって主たる層の質量変化が抑制される効果だけでなく、主たる層の下地層からの局部的な剥離が抑制される効果も奏される。
【００５０】
主たる層の局部的な剥離が抑制されることによって、例えば、励振電極１７によって水晶片１５に電圧を印加するときの水晶片１５表面の電荷の分布のばらつきが抑制され、ひいては、振動素子５の周波数特性のばらつきが抑制される。
【００５１】
なお、上記のような局部的な剥離は、ステップＳ４の硬化（加熱）後に生じており、また、その発生の有無には、硬化炉での酸素量や硬化後から封止するまでの滞留時間が影響している。銀にパラジウムが添加されることによって局部的な剥離が抑制される理由としては、例えば、純銀に比較して凝集が生じにくくなったこと、銀の硫化が抑制されたこと、及び／又は、密着強度が高くなったことが挙げられる。
【００５２】
従って、本願発明者が局部的な剥離の有無を確認したのは、クロム層２３の上に主たる層としての銀層又は銀パラジウム合金層２５を形成した場合であるが、下地層がクロム以外の材料からなる場合や、銀パラジウム合金層２５を直接に水晶片１５に重ねた場合（第２の実施形態）においても、主たる層の材料として銀に代えて銀パラジウム合金を用いることによる、主たる層の局部的な剥離の発生抑制の効果は奏されるものと考えられる。
【００５３】
また、本実施形態では、下地層は、クロムからなる。クロムは、表面に酸化物を形成してそれ以上の酸化の進行を抑制することから、ニッケルやニクロムに比較して耐食性に優れている。従って、下地層（クロム層２３）が成膜されてから銀パラジウム合金層２５が成膜されるまでの間に下地層の酸化が進行して励振電極１７の質量が変化することが抑制され、振動素子５の周波数特性が安定する。別の観点では、周波数特性の安定化に関して、下地層が成膜されてから銀パラジウム合金層２５が成膜されるまでの時間及び雰囲気の製造条件が緩和される。
【００５４】
また、本実施形態では、銀パラジウム合金層２５のパラジウム含有量は、重量比率で１．０％以上７．０％以下である。
【００５５】
パラジウム含有量が上記の範囲内にあれば、振動素子５の周波数特性の安定化が好適になされる。具体的には、以下のとおりである。
【００５６】
上述のように、本願発明者の試作（実施例）では、パラジウム含有量が少なくとも１．０％あれば、励振電極１７の局部的な剥離が十分に抑制されることが確認されている。従って、パラジウム含有量が少なくとも１．０％あれば、振動素子５の周波数特性は安定する。局部的な剥離には銀の硫化が影響していると考えられることから、別の観点では、パラジウム含有量が少なくとも１．０％あれば、硫化の抑制の効果が得られる。
【００５７】
パラジウム含有量の増加により硫化抑制の効果が増大することは公知である。従って、硫化抑制の観点からすれば、パラジウム含有量を十分に大きくしてもよい。また、パラジウム含有量を十分に大きくしたときに電気的に特異な性質が現れることもないと考えられる。例えば、特開平７−２３３４９６号公報では、電気接点材料として、１０％、３０％、４０％、６０％のパラジウム含有量の銀パラジウム合金が用いられている実績があることを開示している。
【００５８】
しかし、パラジウム含有量を多くすると、銀パラジウム合金の体積抵抗率は高くなり、その結果、励振電極１７は発熱しやすくなる。水晶片１５が振動する周波数は、温度によって変化するから、励振電極１７が発熱しやすくなると、水晶片１５が振動する周波数は変化しやすくなる。従って、パラジウム含有量は、一定の値以下に抑えられることが好ましい。そして、パラジウム含有量が７．０％以下であれば、そのような発熱による周波数の不安定化は十分に抑制されると考えられる。
【００５９】
例えば、既に述べたように、下地層としては、クロム（室温での体積抵抗率：約１３μΩｃｍ）の他に、ニッケル（室温での体積抵抗率：約７μΩｃｍ）、ニクロム（室温での体積抵抗率：約１０８μΩｃｍ）が用いられる。経験的に、これら下地層の厚みが最大で主たる層である銀層（室温での体積抵抗率：約１．６μΩｃｍ）の厚みの１／１０程度であると考え、また、これらの層は１対の励振電極１７の電圧印加方向に関して直列接続されていると考える。そうすると、いずれの材料を下地層にするかで、励振電極１７の抵抗値は、銀層のみの場合の抵抗値の１．４倍〜７．８倍の範囲で変化することになる。従って、この程度の、励振電極１７の抵抗値の変化は許容されるといえる。
【００６０】
一方、公知の文献を参照するとパラジウム含有量が７．０％以下であれば、銀パラジウム合金の体積抵抗率は、純銀の体積抵抗率の数倍以内に十分に収まると予想される。例えば特開２００１−１９２７５２号公報では、パラジウム含有量が３％の銀パラジウム合金の室温での体積抵抗率として約３．０μΩｃｍ（純銀の体積抵抗率の約２倍）を開示している。
【００６１】
以上のことから、パラジウム含有量は、好ましくは、１．０％以上７．０％以下、１．０％以上３．０％以下、又は、１．０％である。なお、これらの数値は、小数第１位を有効桁であるものとし、例えば、１．０％は、０．９５％を含み、７．０％は７．０４％を含むものとする。
【００６２】
以上の実施形態において、水晶振動子１は圧電デバイスの一例であり、振動素子５は圧電振動素子の一例であり、水晶片１５は圧電体の一例であり、クロム層２３は下地層の一例である。
【００６３】
＜第２の実施形態＞
図４は、第２の実施形態に係る振動素子２０５を説明する図２（ｂ）に対応する断面図である。
【００６４】
振動素子２０５は、励振電極の材料のみが第１の実施形態の振動素子５と相違する。すなわち、第１の実施形態の励振電極１７は、クロム層２３と銀パラジウム合金層２５とから構成されたのに対して、第２の実施形態の励振電極２１７は、銀パラジウム合金層２５のみから構成されている。
【００６５】
第２の実施形態においても、振動素子２０５は、水晶片１５と、この水晶片１５の表面に層状に形成された１対の励振電極２１７とを有し、励振電極２１７は、主成分としての銀にパラジウムのみを添加した銀パラジウム合金からなる銀パラジウム合金層２５を有していることから、第１の実施形態と同様の効果が奏される。例えば、励振電極２１７の硫化及び酸化が抑制され、ひいては、励振電極２１７の質量の変化が抑制され、振動素子２０５の周波数特性が安定する。
【００６６】
また、第２の実施形態では、銀パラジウム合金層２５が直接に水晶片１５の表面に重ねられている。従って、励振電極２１７の構成が簡素であり、製造工程の簡素化やコスト削減が図られる。なお、第１の実施形態に比較すると、銀パラジウム合金層２５の水晶片１５に対する密着強度は低下する。しかし、既に述べたように、硫化による剥離が抑制されることなどから、純銀からなる銀層を直接に水晶片１５の表面に重ねる場合に比較して密着強度は高い。
【００６７】
本発明は、以上の実施形態に限定されず、種々の態様で実施されてよい。
【００６８】
圧電デバイスは、水晶振動子等の圧電振動子に限定されず、例えば、発振回路を有する圧電発振器であってもよい。また、圧電振動子及び圧電発振器等の圧電デバイスは、ＩＣ（例えば発振回路を含んでいる）やサーミスタ等の、振動素子以外の電子素子を有していてもよい。
【００６９】
圧電デバイスのパッケージ（素子搭載部材や蓋体）を含めた全体の構造も適宜に変更可能である。例えば、単層基板に圧電振動素子を実装し、圧電振動素子に金属製のキャップを被せてもよい。素子搭載部材の上下両面に凹部を形成して、一方の凹部に振動素子を配置し、他方の凹部にサーミスタ又はＩＣを配置してもよい。
【００７０】
振動素子は、板状のもの（ＡＴカット型）に限定されず、例えば、音叉型であってもよい。なお、公知のように、音叉型の振動素子は、１対の腕を有するとともに各腕に２対の励振電極を有している。また、各腕において、電位の異なる励振電極は互いに直交するように腕の表面に設けられる。すなわち、励振電極は、振動素子において２対以上設けられてもよいし、１対の励振電極は板状の圧電体を挟んで対向している必要は無い。また、圧電体は、水晶からなるものに限定されず、例えば、セラミックからなるものであってもよい。
【００７１】
励振電極は、銀パラジウム合金層からなる１層構造、又は、下地層と銀パラジウム合金層とからなる２層構造に限定されない。例えば、銀パラジウム合金層の上に他の層が形成されてもよい。また、励振電極が２層以上で構成される場合において、励振電極の厚みに占める銀パラジウム合金層の厚みも適宜に設定されてよい。ただし、導電性を考慮すると、好ましくは、銀パラジウム合金層の厚みは、励振電極の厚みの半分以上、より好ましくは、９割以上である。
【００７２】
圧電体と銀パラジウム合金層との間に下地層が設けられる場合、下地層の材料はクロムに限定されず、銀パラジウム合金よりも圧電体との密着強度が高い金属材料から適宜に選択されてよい。例えば、下地層の材料は、ニッケル又はニクロムであってもよい。
【符号の説明】
【００７３】
１…水晶振動子（圧電デバイス）、５…振動素子（圧電振動素子）、１５…水晶片（圧電体）、１７…励振電極、２５…銀パラジウム合金層。
【図１】
2015162700.tif 000003
【図２】
2015162700.tif 000004
【図３】
2015162700.tif 000005
【図４】
2015162700.tif 000006